СВЕТОРАССЕИВАЮЩИЙ ЛИСТ, ОБЛАДАЮЩИЙ ВЫСОКОЙ СВЕТОПРОНИЦАЕМОСТЬЮ И УЛУЧШЕННЫМИ АНТИСТАТИЧЕСКИМИ СВОЙСТВАМИ

1. Твердый лист, содержащий прозрачную поликарбонатную матрицу, частицы прозрачного полимера и антистатический агент, выбранный из группы, состоящей из солей перфторалкилсульфоновой кислоты и ОН-функционализированных полипропиленоксидов, где показатель преломления указанной матрицы отличается от показателя преломления указанного полимера.
2. Твердый лист по п.1, где поликарбонат присутствует в количестве от 76 до 99,89%, и частицы прозрачного полимера присутствуют в количестве от 0,01 до 20%, и антистатический агент присутствует в количестве от 0,1 до 4,0%, где проценты во всех случаях даны по отношению к массе листа.
3. Твердый лист по п.2, где указанным прозрачным полимером являются полимерные частицы на основе акрилата, имеющие строение сердцевина-оболочка и размер частиц от 1 до 100 мкм.
4. Слоистый материал, содержащий твердый лист по п.1 и, по меньшей мере, один совместно экструдированный слой.
5. Слоистый материал по п.4, где совместно экструдированный слой содержит от 0,1 до 4,0% антистатического агента, выбранного из группы, состоящей из соли перфторалкилсульфоновой кислоты и ОН-функционализированного полипропиленоксида, и от 1,0 до 10% УФ поглотителя, где проценты в обоих случаях даны по отношению к массе совместно экструдированного слоя.
6. Слоистый материал, содержащий первый слой, состоящий из от 76 до 99,89% процентов прозрачного поликарбоната и от 0,01 до 20% полимерных частиц на основе акрилата, имеющих строение сердцевина-оболочка и размер частиц от 1 до 100 мкм, где указанные проценты в обоих случаях даны по отношению к массе указанного первого слоя, и два совместно экструдированных слоя, каждый присоединенный к различным поверхностям указанного первого слоя, и каждый из указанных совместно экструдированных слоев содержит от 0,1 до 4,0% антистатического агента, выбранного из группы, состоящей из соли перфторалкилсульфоновой кислоты и ОН-функционализированного полипропиленоксида, и от 1,0 до 10% УФ поглотителя, где проценты в обоих случаях даны по отношению к массе указанных совместно экструдированных слоев.
7. Слоистый материал, содержащий первый слой, состоящий из от 76 до 99,89% процентов прозрачного поликарбоната и от 0,01 до 20% полимерных частиц на основе акрилата, имеющих строение сердцевина-оболочка и размер частиц от 1 до 100 мкм, где указанные проценты в обоих случаях даны по отношению к массе указанного первого слоя, первый совместно экструдированный слой, содержащий от 0,1 до 4,0% по отношению к массе указанного первого совместно экструдированного слоя антистатического агента, выбранного из группы, состоящей из соли перфторалкилсульфоновой кислоты и ОН-функционализированного полипропиленоксида, и от 1,0 до 10% по отношению к массе указанного первого совместно экструдированного слоя УФ поглотителя, присоединенный к одной поверхности первого слоя, и второй совместно экструдированный слой, содержащий от 0,1 до 4,0% по отношению к массе указанного второго совместно экструдированного слоя антистатического агента, присоединенный к другой стороне указанного первого слоя.
8. Слоистый материал по п.7, где антистатическим агентом является перфторбутансульфонат диизопропилдиметиламмония.
9. Слоистый материал по п.6, где антистатический агент структурно соответствует
, где n = от 80 до 120.
10. Твердый лист по п.1, имеющий толщину от 0,5 до 3 мм.